다음 으로 , 유전체 층 을 BaTiO 3 로 선정 하 여 산소 분위기 에서 1400 ℃ , 12 시간 으로 소결 하 여 분말 상태 로 제작 하 고 , 상기 의 형광 시트 와 같 은 크기 와 형상 의 몰드 로 가압 성형 하 고 , 1200 ℃ 2 시간 소결 하 여 세라믹 유전 시트 를 초기 제작 한 후 , Al 2 O 3 연마포 로 연마 하 여 40 ㎛ 의 두께 로 유전 시트 를 제작 하 였 다 .